FR 2662170 A1 19911122 FR 9105885 A 19910515 La présente invention a pour objet des résines composites destinées à être utilisées pour le revêtement de résines du type polyoléfine, ce qui signifie que les résines composites de la présente invention sont utilisées pour les revêtements comme couche d'apprêtage ou apprêt en une seule couche des pièces moulées et des films de résines du type polyoléfine, et donnent des revêtements présentant une bonne adhésivité, une bonne résistance aux solvants et un bon aspect. Une grande quantité de résines de polyoléfines est utilisée depuis un certain temps dans le vaste domaine des motocyclettes et des appareils électriques, etc, et cela est dû au fait que ces résines de polyoléfines présentent de bonnes propriétés telles que la résistance à l'eau, la résistance à la chaleur, la résistance aux produits chimiques et l'isolation électrique, etc, et sont peu coûteuses et, ainsi, la demande de ces résines est en forte augmentation Cependant, malgré les avantages des résines de polyoléfines décrites ci-dessus, lesdites résines de polyoléfines sont cristallines et l'adhérence et le revêtement sont difficiles et il a été tenté d'accroître l'adhésivité des films de revêtement par un traitement avec un acide ou un traitement physique, tel qu'une décharge par effluves, de la surface des résines de polyoléfines. Néanmoins, la modification par le traitement physique précité accroît la complexité du procédé et est également coûteuse. Auparavant, comme perfectionnement du procédé précité dans le cas du revêtement de surface, par exemple du revêtement des pare-chocs d'automobiles, il a été proposé de nombreux apprêts composites permettant d'éviter le traitement physique amélioré (demande de brevet non examinée, publiée sous le N O 95 372 en 1987, et demande de brevet non examinée, publiée sous le N O 95 369 en 1987, au Japon) Cependant, les composites du type polyoléfine proposés dans les inventions des demandes de brevets précitées ne présentent pas une adhésivité suffisante aux résines du type polyoléfine De plus, dans les inventions desdites demandes de brevets, la couche de finition doit être appliquée après revêtement du substrat avec la couche d'apprêtage et, ainsi, les procédés ont l'inconvénient de devenir complexes En outre, il a été proposé comme composites de revêtement utilisés pour un apprêt en une seule couche un mélange de polyoléfines chlorées et de copolymères composites (demande de brevet non examinée, publiée sous le N O 18 434, 1987, au Japon) Cependant, dans les inventions desdites demandes de brevets, le mélange des polyoléfines chlorées ou les copolymères présentent des caractéristiques insuffisantes en ce qui concerne chacune des propriétés consistant en la résistance aux intempéries, la résistance à l'humidité et la résistance aux solvants, ainsi que la dureté du film de revêtement Pour résoudre les inconvénients de cette invention, il existe de nombreux exemples d'amélioration des caractéristiques des films de revêtement par mélange d'un polymère, par exemple d'un polymère du type acrylique ou du type uréthanne, aux polyoléfines chlorées (demandes de brevets non examinées, publiées sous les N O 15 227, 1989, et 85 226, 1989, au Japon). Les polymères, par exemple les polymères acryliques ou polymères d'uréthanne, utilisés pour améliorer les propriétés des films de revêtement par mélange aux polyoléfines composites chlorées sont par nature incompatibles avec les polyoléfines chlorées, ce qui diminue le brillant des films de revêtement et donne une aptitude insuffisante à la dispersion des pigments Même la modification des polymères par un monomère acrylique (par exemple, demande de brevet non examinée, publiée sous le N O 18 434, 1987, au Japon, décrite ci-dessus) ne réduit pas obligatoirement l'influence néfaste du reste du monomère sur la résistance à la lumière, la résistance aux solvants et la dureté des films de revêtement. Eu égard à ce qui précède, la présente invention permet de résoudre totalement les problèmes décrits ci-dessus et permet d'atteindre les objectifs ( 1) à ( 4) suivants par l'utilisation de composites comme apprêts en une seule couche ou couches d'apprêtage des peintures. ( 1) Les polyoléfines chlorées sont modifiées, lesdites polyoléfines chlorées modifiées améliorant l'adhésivité et l'adhérence du film de revêtement. ( 2) Des groupes fonctionnels sont introduits dans les polyoléfines chlorées et ces polyoléfines peuvent être soumises à une réaction de durcissement. ( 3) La compatibilité des polyoléfines chlorées peut être améliorée par amélioration de la compatibilité de ces polyoléfines chlorées avec d'autres polymères, par exemple des polymères d'uréthanne. ( 4) La dispersion des pigments dans la solution de revêtement est améliorée. Pour parvenir aux objectifs décrits ci-dessus, la présente invention a pour objet des résines de poly- oléfines composites contenant, comme ingrédient principal, des résines qui sont obtenues par copolymérisation d'oligomères acryliques (A), de polydiènes (B), de monomères acryliques (C) et de polyoléfines chlorées (D) contenant 10 à 60 % en poids de chlore. Il est avantageux que le constituant (A) consiste en oligomères acryliques contenant un ou plusieurs radicaux hydroxyle, carboxyle, anhydride carboxylique ou amino et/ou oligomères acryliques choisis entre des oligomères ne possédant aucun groupe fonctionnel ou bien consiste en mélanges des deux types d'oligomères acryli- ques; en outre, les revêtements composites utilisant les résines de polyoléfines de la présente invention contien- nent ou non un durcisseur qui réagit avec les groupes fonctionnels présents dans A et/ou B et/ou C Lorsque l'indice hydroxyle de la résine obtenue par copolymérisa- tion de (A), (B), (C) et (D) est compris dans l'intervalle de 10 à 250 mg de KOH/g, de préférence de 15 à 200 mg de KOH/g, sur la base des matières solides, la présente invention permet d'atteindre les objectifs qui lui ont été fixés Dans le cas o l'indice d'hydroxyle de la résine décrite ci- dessus est inférieur à 10 mg de KOH/g, la densité de réticulation de la résine avec le polyisocyanate devient faible et, en outre, les propriétés de résistance aux solvants et de résistance à l'humidité du film de revêtement sont réduites De plus, dans le cas o l'indice d'hydroxyle devient supérieur à 250 mg de KOH/g, il se produit une séparation de phases à l'intérieur de la résine copolymérisée et, ainsi, l'aspect extérieur du film de revêtement et celui de la solution sont altérés En outre, dans le cas o la résine obtenue par copolymérisation de (A), (B), (C) et (D) contient des groupes carboxyle et/ou anhydride maléique et son indice d'acide est compris dans l'intervalle de 5 à 250 mg de KOH/g, de préférence de 10 à mg de KOH/g, la présente invention permet d'atteindre les objectifs qui lui ont été fixés Ce cas est tout à fait équivalent au cas de la valeur d'indice d'hydroxyle décrit ci-dessus; en outre, dans le cas o des résines copoly- mérisées contenant des radicaux amino et/ou amido sont obtenues, il existe une plage optimale de ces radicaux et il est préférable de parvenir à des plages égales des équivalents d'hydroxyle ou des équivalents de carboxyle, fondamentalement pour les raisons décrites ci-dessus. Les oligomères acryliques caractéristiques utilisés dans la présente invention sont des composés qui possèdent des motifs répétés définis et renferment une ou deux doubles liaisons dans la molécule, ladite molécule comprenant bien entendu également les oligomères appelés macromères ou macromonomères Auparavant, les macromères ou macromonomères (qui sont désignés ci-après en abrégé sous le nom de macromonomères) étaient définis comme des composés qui possèdent une double liaison à l'extrémité de la molécule, mais les macromonomères utilisés dans la présente invention comprennent des composés qui possèdent des radicaux fonctionnels, tels que des radicaux hydroxyle ou carboxyle, aux deux extrémités de la molécule Le poids moléculaire de ces macromonomères utilisés dans la présente invention est compris dans l'intervalle de plusieurs centaines à plusieurs milliers Des copolymères dont la structure est en rapport avec les propriétés des films de revêtement formés à partir de ces copolymères sont obtenus. Les oligomères acryliques (A) décrits ci-dessus sont, par exemple, des esters acryliques ou méthacryliques (mention- nés ci-après par l'abréviation (méth)acrylique) de caprolactone modifiés contenant des groupes hydroxyle primaires, des oligomères d'esters d'acide (méth)acrylique contenant un groupe hydroxyle à l'extrémité de la molécule, un (méth)acrylate d'oligoester, un (méth)acrylate de poly- ester, un (méth)acrylate d'uréthanne, un époxy- (méth)acrylate, etc Les composés décrits ci-dessus comprennent les composés contenant des radicaux hydroxyle, carboxyle, anhydride d'acide ou amino Ils comprennent en outre un macromonomère de styrène ayant un radical métha- croyle à l'extrémité de la molécule, un macromonomère d'acrylate de butyle, un macromonomère de styrène ayant un radical hydroxyle à l'extrémité de la molécule, un macromonomère de styrène/acrylonitrile, un macromonomère de styrène ayant un radical dicarboxyle à l'extrémité de la molécule, un macromonomère de styrène/acrylonitrile ayant un radical dicarboxyle à l'extrémité de la molécule, un macromonomère de méthacrylate d'isobutyle ayant un radical méthacroyle à l'extrémité de la molécule, toutes les molécules décrites ci-dessus possédant un groupe fonction- nel à leurs extrémités. Les polydiènes (B) utilisés dans la présente invention confèrent aux films de revêtement une flexibilité et, en outre, les polydiènes (B) sont des ingrédients qui améliorent la compatibilité entre les oligomères acryliques (A), ou leurs copolymères, les polyoléfines chlorées (D) et les monomères du type acrylique (C). Les ingrédients (B) de la présente invention comprennent le polybutadiène, le polypentadiène, le polyisobutylène et le polychloroprène, etc Par exemple, les polybutadiènes comprennent le polybutadiène liquide obtenu par polymérisation d'un monomère butadiène au moyen d'un catalyseur quelconque De plus, les polybutadiènes comprennent ceux ayant un radical hydroxyle, carboxyle, anhydride d'acide ou époxy à l'extrémité ou à l'intérieur de la molécule. D'autres diènes liquides comprennent des diènes du type gomme liquide tels que le chloroprène liquide, l'isoprène liquide, le polypentadiène liquide Parmi les nombreux polydiènes décrits ci-dessus, les polydiènes particulièrement utiles dans la présente invention sont les polydiènes présentant une compatibilité avec les poly- oléfines chlorées et, en même temps, une compatibilité avec l'ingrédient (A) ou (C) ou ses copolymères En outre, il est possible de parvenir aux propriétés utiles des films de revêtement avec une gomme liquide lorsque les composes peuvent utiliser efficacement le groupe fonctionnel présent à l'extrémité ou à l'intérieur de la molécule. Les constituants (C) de la présente invention, étant utilisés avec, par exemple, des polyisocyanates comme durcisseur, il est nécessaire d'incorporer des radicaux contenant des atomes d'hydrogène, tels que le radical hydroxyle, carboxyle, amino, anhydride d'acide ou amido. Ainsi, il est possible d'utiliser comme constituant (C) un monomère ou mélange de monomères portant le groupe fonctionnel décrit ci-dessus ou bien ne renfermant pas de groupes fonctionnels Comme monomère (méth) acrylique renfermant le radical hydroxyle, on peut citer, par exemple, le (méth)acrylate de 2-hydroxyéthyle, le (méth)acrylate de 2-hydroxypropyle, etc Comme monomère (méth)acrylique ne renfermant pas de radical hydroxyle, on peut citer, par exemple, l'acide (méth)acrylique, le (méth)acrylate de méthyle, le (méth)acrylate d'éthyle, le (méth)acrylate de butyle, le (méth)acrylate de 2-éthyl- hexyle, le (méth)acrylate de lauryle, le (méth)acrylate de diméthylaminoéthyle et le (méth)acrylate de glycidyle. Les constituants (D) de la présente invention sont des ingrédients destinés à conférer aux films de revêtement la propriété d'adhésivité La teneur en chlore des constituants (D) doit être comprise dans l'intervalle de 10 à 60 % en poids, de préférence de 20 à 50 % en poids. Dans le cas o la teneur en chlore est inférieure à 10 % en poids, la stabilité de la solution diminue et l'aspect du film de revêtement est inférieur Dans le cas o la teneur en chlore est supérieure à 60 % en poids, l'adhésivité des revêtements composites aux résines de polyoléfines est réduite Les matières premières qui sont utilisées pour les polyoléfines chlorées sont un polypropylène cristallin, un polypropylène non cristallin, un polybutène, un poly- éthylène basse densité, un polyéthylène haute densité, un copolymère éthylène-propylène, un copolymère éthylène- propylène-diène, un copolymère éthylène-acétate de vinyle, etc En outre, des résines de polyoléfines modifiées renfermant des radicaux carboxyle, hydroxyle, anhydride d'acide sont utilisées La chloration des polyoléfines est effectuée aisément par une réaction bien connue, par exemple par un procédé consistant à dissoudre le poly- propylène dans un hydrocarbure chloré, tel que le tétra- chlorure de carbone, et à introduire du chlore gazeux dans la solution de polypropylène en la présence ou en l'absence d'un catalyseur ou bien sous irradiation par la lumière ultraviolette ou sous pression, ou bien à la pression ambiante, la plage de températures allant de la température ambiante à 130 'C Le constituant (D) de la présente invention comprend également des polyoléfines modifiées par l'anhydride d'acide maléique, et le procédé de modification est mis en oeuvre en suivant le procédé usuel Par exemple, de la manière décrite ci-dessus, les polyoléfines chlorées sont dissoutes dans un solvant, tel qu'un hydrocarbure aromatique, et notamment mises en solution dans le toluène, et sont amenées à réagir avec l'anhydride d'acide maléique à une température comprise dans l'intervalle de 70 à 120 'C en la présence ou en l'absence d'un catalyseur ou bien, de plus, en la présence ou en l'absence du 3 ème ingrédient. Les résines composites de polyoléfines utilisant les résines du type polyoléfine de la présente invention sont produites au moyen de la polyoléfine chlorée modifiée avec l'anhydride d'acide maléique; lesdits composites de la présente invention possèdent une bonne adhésivité et une compatibilité avec d'autres résines, notamment les résines acryliques ou les résines d'uréthanne La réaction de copolymérisation des matières premières (A), (B), (C) et (D) est conduite par le procédé de polymérisation en phase liquide. Les solvants utilisés de préférence dans la présente invention sont des hydrocarbures aromatiques tels que le toluène et le xylène; en outre, l'utilisation de solvants tels que des esters, des cétones, des composés aliphatiques, des composés aliphatiques cycliques et des mélanges de ces solvants convient parfaitement. Il est possible d'utiliser comme initiateur de polymérisation des peroxydes tels que le peroxyde de benzoyle ou des initiateurs du type azobis, tels que l'azobisisobutyronitrile Le mode opératoire fondamental du procédé de polymérisation consiste à diluer convenablement avec le solvant et à mélanger les polydiènes (B) et les polyoléfines chlorées (D) Puis l'initiateur de polymérisa- tion est ajouté et chauffé et les oligomères de type acrylique (A) ainsi que le constituant (C) sont progres- sivement ajoutés et laissés en réaction Cependant, les résines composites de revêtement utilisant les résines de polyoléfines de la présente invention peuvent être obtenues par mélange préalable des constituants (A) , (B), (C) et (D) et, après addition de l'initiateur de polymérisation, par chauffage et mise en réaction Les composés ainsi obtenus peuvent alors remplir tout aussi bien leurs fonctions. Les durcisseurs utilisés dans la présente invention sont des polyisocyanates, des résines époxy, des polyamines, des polyamides ou des polythiols Dans un tel cas, le durcisseur doit être amené à réagir avec le radical fonctionnel du constituant principal En outre, dans un tel cas, le durcisseur doit être amené à réagir de manière convenable avec les radicaux fonctionnels du constituant principal; par exemple, si le radical hydroxyle est présent dans le constituant principal du copolymère, des polyisocyanates, des polyamines ou des polythiols sont utilisés comme durcisseur. Le rapport des charges de constituants (A), (B), (C) et (D) de la présente invention est déterminé après une étude suffisante des résultats d'un ensemble d'essais, consistant en la dureté de surface, la résistance aux intempéries, la résistance aux solvants organiques, etc, qui permettent de déterminer les propriétés des revêtements Si le rapport des charges est trop élevé ou trop faible, les films de revêtement présentent un déséquilibre des propriétés; il est donc préférable de copolymériser 1 à 100 parties en poids de constituant (A) et 1 à 300 parties en poids de constituant (B) ainsi que 0,5 à 200 parties en poids de constituant (C) pour 100 parties en poids de constituant (D) En outre, la quantité de durcisseur est choisie de manière à parvenir à un rapport de 0,5 5 moles du groupe fonctionnel du durcis- seur à 1 mole du groupe fonctionnel des résines (le calcul étant effectué sur la base des matières solides) obtenues par copolymérisation des constituants (A), (B), (C) et (D). D'autre part, dans le cas o les groupes fonctionnels du copolymère, sur la base des matières solides, sont présents en une quantité relativement faible, l'objectif essentiel de la présente invention est pleinement atteint sans utiliser de durcisseur, et il est donc inutile d'utiliser le durcisseur dans ce cas Il est relativement plus avantageux d'utiliser un liquide, plutôt que deux liquides, en raison de l'appareillage industriel de mélange utilisé et du temps requis à cette fin Il va également de soi que le cas dans lequel le durcisseur n'est pas utilisé entre dans le cadre de la présente invention. EXEMPLES Des exemples sont présentés ci-dessous, non à titre limitatif du cadre de la présente invention, mais à titre représentatif de l'invention. Exemple 1 Les réactifs ( 1) à ( 4) décrits ci-dessous sont introduits dans un ballon équipé d'un agitateur, d'un thermomètre et d'un tube de refroidissement et l'air présent dans le ballon est remplacé soigneusement par du N 2, puis la totalité de la réaction est conduite sous atmosphère de N 2. ( 1) Polyoléfine chlorée HARDLEN 14-LLB (produite par TOYO KASEI KOGYO CO, LTD, moyenne pondérale du poids moléculaire 30 000, teneur en chlore 27 %, 30 % de matière solide en solution dans le toluène) parties en poids. ( 2) Polybutadiène NISSO (produit par NIHON SODA CO., LTD) (Polybutadiène liquide ayant une moyenne numérique du poids moléculaire de 1000) 15 parties en poids. ( 3) Toluène 35 parties en poids. ( 4) Peroxyde de benzoyle 0,3 gramme Puis la température du mélange réactionnel est portée à 85 C et le mélange réactionnel est maintenu à 85 C pendant deux heures. Une fois les réactifs ( 1) à ( 4) précités du milieu réactionnel soigneusement mélangés, les réactifs ( 5) à ( 8) décrits ci-dessous sont introduits goutte à goutte dans le ballon de réaction, en un temps de 1 heure. ( 5) Praccel FA 4 (l'oligomère produit par DAICEL CHEMICAL CO, LTD) (indice d'hydroxyle 95, poids moléculaire 570) 6,0 grammes ( 6) AN-6 (Macromonomère produit par TOA GOSEI KAGAKU CO, LTD) (Macromonomère de styrène/acrylonitrile portant le radical métacryloyle à l'extrémité) 2,0 g ( 7) AW-6 S (produit par TOA GOSEI KAGAKU CO, LTD) (Macromonomère de méthacrylate d'isobutyle portant un radical méthacryloyle à l'extrémité, poids moléculaire 6000, solution à 50 % en poids dans le toluène) 1,0 g ( 8) Acrylate de 2-éthylhexyle 2,0 g Après addition goutte à goutte des réactifs ci- dessus, il est ajouté en outre 0,1 g de peroxyde de benzoyle, une agitation est effectuée pendant 3 heures à 85 C et la réaction de copolymérisation est achevée en un temps total de 6 heures. Les composites obtenus sont uniformes et d'aspect excellent, et les constituants non volatils sont présents dans ce cas en une quantité de 12,2 % en poids. Puis, 100 g des composites obtenus ci-dessus et 28 g de Ti O 2 sont dispersés en un temps de 3 heures au moyen d'un broyeur à boulets, 9,5 g d'un polyisocyanate (COLONATE HL, produit par NIHON POLYURETHAN KOGYO CO, LTD) et 1,0 g de laurate de dibutylétain servant d'activateur sont ajoutés et la viscosité est régulée par addition de toluène de manière à parvenir à une viscosité de 13 à 15 secondes, la mesure étant effectuée au moyen de la coupelle FORD n 4. Une plaque de polypropylène 1 4 HG (produite par MITSUI PETROLEUM CHEMICAL CO, LTD, moulée par compression à 200 C, en 10 minutes) est immergée dans la solution décrite ci-dessus, puis le film de revêtement est laissé au repos pendant 1 heure à température ambiante et ce film de revêtement est testé, les résultats étant résumés sur le tableau 1. Exemple 2: Le NISSO Polybutadiene G-1000 est remplacé par le NISSO Polybutadiene TEA 1-3000 (polybutadiène de type liquide, moyenne numérique du poids moléculaire 3000, produit par NIHON SODA CO, LTD) et le polyisocyanate COLONATE HL est remplacé par le COLONATE L (produit par NIHON POLYURETHAN KOGYO CO LTD) dans l'expérience 1 Les autres ingrédients utilisés dans l'exemple 1 sont non modifiés et les réactifs de l'exemple 2 sont copolymérisés et mis sous forme de revêtements, puis les films de revêtement sont testés d'une manière similaire à celle de l'exemple 1, les résultats étant résumés sur le tableau 1. Exemple 3: Le HARDLEN 14-LLB est remplacé par le HARDLEN 13-LB (produit par TOYO KASEI KOGYO CO LTD, polypropylène chloré, teneur en chlore 25 %, moyenne pondérale du poids moléculaire 110 000, 30 % en poids de matière solide en solution dans le toluène) et le PRACCEL FA-4 est remplacé par le PRACCEL HE-10 (produit par NIHON SHOKUBAI KAGAKU KOGYO CO LTD, oligomère d'acrylate de 2-hydroxyéthyle, poids moléculaire 230) Les autres constituants utilisés dans l'exemple 1 sont non modifiés et les réactifs de l'exemple 3 sont copolymérisés et mis sous forme de revêtements et les films de revêtement obtenus sont testés d'une manière similaire à celle de l'exemple 1, les résultats des essais étant résumés sur le tableau 1. Exemple 4: Le HARDLEN 14 LLB est remplacé par le HARDLEN 14-ML (TOYO KASEI KOGYO CO LTD, polyoléfine chlorée modifiée avec de l'anhydride d'acide maléique, teneur en chlore 26 % en poids, moyenne pondérale du poids molécu- laire 40 000, 30 % de matières solides en solution dans le toluène) Le Praccel FA-4 est remplacé par le Plenmer AE- 350 (produit par NIHON YUSHI CO LTD, oligomère, mono- acétate de polyéthylèneglycol ltaux de polymérisation (n) = 6 8 l) et le constituant AN-6 est remplacé par le constituant AB-6 (produit par TOA GOSEI KAGAKU CO LTD, macromonomère d'acrylate de butyle portant un radical méthacryle à l'extrémité, poids moléculaire 6000), les autres constituants utilisés dans l'exemple 1 sont non modifiés, et les réactifs de l'exemple 4 sont copolymérisés et sont mis sous forme de revêtements, et les films de revêtement sont testés, les résultats étant résumés sur le tableau 1. Exemple 5: Le HARDLEN 14-LLB est remplacé par le HARDLEN 12-LLB (produit par TOYO KASEI KOGYO CO LTD, teneur en chlore 24 % en poids, moyenne pondérale du poids molécu- laire 50 000, 30 % de matière solide, solution dans le toluène), le constituant G-1000 est remplacé par le NISSO Polybutadiene EP-1054 (produit par NIHON SODA CO LTD, polybutadiène de type liquide, moyenne numérique du poids moléculaire 1000, contient un radical époxy dans la molécule), sa quantité de 15 parties en poids dans l'exemple 1 étant portée à 30 parties en poids, et les autres constituants utilisés dans l'exemple 1 sont inchangés Puis les réactifs de l'exemple 5 sont copoly- mérisés et sont mis sous forme de revêtements et les films de revêtement obtenus sont testés d'une manière similaire à celle de l'exemple 1, les résultats des essais étant résumés sur le tableau 1 La solution de la réaction de copolymérisation est uniforme et l'aspect de la solution et celui du film de revêtement sont encore excellents Les résultats des essais sont résumés sur le tableau 1. Exemple Comparatif 1: Le HE 10 de l'exemple 3 est remplacé par de l'acrylate de 2-hydroxyéthyle, la quantité de 2,0 g de AN-6 est remplacée par 2,0 g d'un mélange monomère styrène/monomère acrylonitrile (dans le rapport pondéral 1/1), le AW-6 S est remplacé par un monomère méthacrylate d'isobutyle, les autres ingrédients étant inchangés, et les réactifs utilisés dans l'Exemple Comparatif 1 sont copolymérisés et mis sous forme de revêtements et les films de revêtement sont testés, les résultats étant résumés sur le tableau 1. Les plaques de polypropylène précitées sont immergées dans les composites de copolymérisation des exemples 2 à 5 et de l'Exemple Comparatif 1, seules ou bien, il est ajouté en outre auxdits composites le polyisocyanate décrit dans chaque exemple de manière à parvenir à des films de revêtement de 2 à 5 micromètres à l'état sec par ajustement de la viscosité en solution, et ces films sont soumis à un séchage et à un repos similaires à ceux de l'exemple 1 et sont testés comme couches d'apprêtage, les résultats étant résumés sur le tableau 1. sq O auiaalo 10 O : a D Uass'l N e a D Ue 1STSI ap Tepss samx 00 ú -iue 12 lmd q O t ?: apneap néeal se->:essa op ies-s srgn Ln 4 = Xuaçq= % Uo q H:IVN= O = S 1 H:Y Op spd 3 a:& ' l Mno e IH MM = 9 ae 2:P-7 di,p qp Mno = S Gq Dno 3 anf =O = = V:-sao N _ O_ O__OO 000000000000000 _:a To- 0 O 0 O O 0 0 sn,puo - - - - - op :l 7 V O O O O 9 O O O O C O O O O O OSe a:mss W i t O O i 00 \ O N O j 005008 ( 000100 E * ga Llwels -s Tp ap i essa' v x O o OQ OO OOOo O oi o pe o -sa) Dol Osp 3 xa 7 D:la D 3 a O 00000 000000000 - oz 3 pssa (sro f OOL) Tua V O OOO QOO OO is e-Fss un Da L, Tes do 29 8 V 9 V 9 V Uf V UV Sn ST luf (L) DATW 1 eedmoq D Dua iladx 5 du 3 Ldi DX 3 | g' 1 nvsqgvl Sl 0 ETZ 99 Z Procédés d'essais Les procédés d'essai utilisés dans la présente invention sont les suivants: ( 1) Adhésivité (essai utilisant un ruban et des entailles croisées) 100 entailles croisées qui atteignent la couche de base sont pratiquées à des intervalles de 1 mm, le ruban de Cellophane (produit par NICHIBAN CO,, LTD) est collé sur les grilles et l'adhésivité est évaluée par les nombres restants de grilles au moment o le ruban adhésif de Cellophane est arraché dans une direction perpen- diculairement. ( 2) Essai de résistance aux intempéries Des solutions d'essai sont appliquées sous forme de revêtements d'environ micromètres d'épaisseur (résine de base) sur des plaques de résines acryliques qui possèdent un angle d'inclinaison de 45 degrés et sont séchées et lesdites plaques de résines acryliques revêtues sont fixées sur une plaque de verre avec une exposition plein sud pendant 100 jours et le film de revêtement est évalué par le degré de coloration de la surface. ( 3) Essai de résistance à l'eau chaude Une plaque de polypropylène revêtue avec la solution de la présente invention est immergée à un angle de 40 degrés dans de l'eau chaude pendant environ 300 heures et l'altération de l'aspect de la surface du film revêtu est examinée. ( 4) Essai de résistance à l'essence Les surfaces du film de revêtement sont frottées 50 fois avec un coton absorbant imprégné d'essence et l'endommagement de la surface du film de revêtement est examiné. ( 5) Degré de dispersion des pigments Il est préparé une solution dans le toluène des constituants principaux, auxquels sont ajoutés le durcisseur et l'ac- tivateur du durcisseur, la viscosité est ajustée à 13 15 secondes au moyen de la coupelle FORD N O 4, et la solution ainsi ajustée est évaluée par le degré de précipitation du pigment et le temps de séparation de la couche de pigment de ladite solution dans le toluène. ( 6) Compatibilité du polymère acrylique: Une solution à 10 % dans le toluène des résines composites de revêtement de la présente invention est mélangée au polymère acrylique DIANAR BR-115 produit par MITSUBISHI RAYON Co Ltd de manière à parvenir à un rapport pondéral de la solution dans le toluène au polymère acrylique DIANAR BR-115 de 1: 1, cette solution est appliquée sous forme de revêtement à la surface d'une plaque de verre et la compatibilité de la solution est évaluée d'après la transparence du film sec de revêtement. Les avantages de la présente invention sont résumés ci-dessous: Les résines composites de revêtement de la présente invention permettent d'obtenir un film de revêtement durci sur des articles constitués de résines du type polyoléfine ou bien des films, sous forme d'un apprêt en une seule couche ou d'une couche d'apprêtage, par séchage dans une plage de températures allant de la température ambiante à 160 OC Les films de revêtement ainsi obtenus présentent une bonne adhésivité aux résines du type polyoléfines et, en même temps, une grande compatibilité avec d'autres polymères et, ainsi, présentent des propriétés bien supérieures à celles d'autres films de revêtement servant d'apprêt en une seule couche Les résines composites de revêtement de la présente invention sont supérieures à tous égards aux composites de revête- ment ldemandes de brevets non examinées, publiées sous les n' 95 373 et 95 369 ( 1988) au Japonl inventés par la Demanderesse, en ce qui concerne l'ensemble des propriétés consistant en la résistance aux intempéries, la résistance à l'humidité, la résistance à l'eau, la résistance à l'essence et la dispersion des pigments. En particulier, les résines composites de revêtement de la présente invention qui comprennent un durcisseur, par exemple des polyisocyanates ou des polyamines comme ingrédient principal, présentent une dureté, un aspect et un lustre du film de revêtement améliorés, en plus des propriétés excellentes décrites ci- dessus En outre, dans le cas o de l'anhydride d'acide maléique entre dans la constitution de l'ingrédient principal de la présente invention, la compatibilité avec les résines acryliques ou les résines d'uréthanne est considérablement améliorée. Il va de soi que la présente invention n'a été décrite qu'à titre explicatif, mais nullement limitatif, et que de nombreuses modifications peuvent y être apportées sans sortir de son cadre. REVENDICATIÈNS 1 Résines composites de revêtement du type polyoléfine destinées à être utilisées pour le revêtement de résines de polyoléfines, caractérisées en ce qu'elles comprennent des ingrédients principaux qui sont obtenus par copolymérisation d'oligomères de type acrylique (A), de polydiènes (B), de monomères de type acrylique (C) et de polyoléfines chlorées (D) ayant une teneur en chlore de 10 à 60 % en poids. 2 Résines composites de revêtement du type polyoléfine suivant la revendication 1, caractérisées en ce que l'indice d'hydroxyle des résines obtenues par copolymérisation des ingrédients (A), (B), (C) et (D) est compris dans l'intervalle de 10 à 250 mg de KOH/g, sur la base de matières solides, et l'indice d'acide des résines contenant le radical carboxyle et/ou le radical anhydride d'acide ou le radical amino et le radical carboxyle est compris dans l'intervalle de 5 à 250 mg de KOH/g. 3 Résines composites de revêtement du type polyoléfine suivant la revendication 1, caractérisées en ce qu'elles contiennent des oligomères de type acrylique renfermant un radical choisi entre les radicaux hydroxyle, carboxyle, anhydride carboxylique et amino ou bien plusieurs types de ces radicaux, et/ou un mélange d'oligo- mères de type acrylique choisis parmi les oligomères de type acrylique qui contiennent un ou plusieurs types de ces radicaux. 4 Résines composites de revêtement du type polyoléfine suivant la revendication 1, caractérisées en ce qu'il est utilisé en outre des durcisseurs capables de réagir avec les groupes fonctionnels des constituants A et/ou B et/ou C. Résines composites de revêtement du type polyoléfine suivant la revendication 1, caractérisées en ce que les polydiènes (B) sont le polybutadiène, le polypentadiène, le polyisoprène, le polychloroprène. 6 Résines composites de revêtement du type polyoléfine suivant la revendication 1, caractérisées en ce que les polyoléfines chlorées sont des polyoléfines chlorées modifiées au moyen d'anhydride d'acide maléique. 7 Résines composites de revêtement du type polyoléfine suivant la revendication 1, caractérisées en ce qu'elles sont obtenues par copolymérisation de 1 à parties en poids de constituant (A), 1 à 300 parties en poids de constituant (B) et 0,5 à 200 parties en poids de constituant (C), pour 100 parties de constituant (D).